(57)【要約】      （修正有）【課題】アスファルト混合物の性能特性を犠牲にせずに、道路表面を作製すのに使用される加熱混合アスファルトの混合温度および舗装温度を低下させ、同時に耐湿性抵抗性を改良すること。【解決手段】瀝青および骨材の混合物と、その中に分布される添加剤パッケージとを含む配合物で、該パッケージはａ）界面活性剤成分と、ｂ）アスファルトレオロジー調整成分とを含み、前記アスファルトレオロジー調整成分が、ｉ）ワックス成分およびｉｉ）樹脂成分の少なくとも１種を含む添加剤パッケージ。【選択図】なし【特許請求の範囲】
【請求項１】
道路表面を舗装するための中温化混合アスファルト配合物用の添加剤パッケージであっ
て、ａ）界面活性剤成分と、ｂ）アスファルトレオロジー調整成分とを含み、アスファル
トレオロジー調整成分が、ｉ）ワックス成分およびｉｉ）樹脂成分の少なくとも１種を含
む添加剤パッケージ。
【請求項２】
前記添加剤パッケージの合計重量に対して、２０〜６０重量％の界面活性剤成分と、３
０〜８０重量％のレオロジー調整成分とを含む、請求項１に記載の添加剤パッケージ。
【請求項３】
前記界面活性剤成分が、アミン、ジアミン、ポリアミン、エトキシル化アミン、エトキ
シル化アルキルジアミン、エトキシル化アルキルポリアミン、アミドアミン、アミドポリ
アミン、イミダゾリン、ならびに／またはこれらの対応する有機および／もしくは無機塩
のいずれか、ならびにそれらの混合物および組合せから選択される少なくとも１種の界面
活性剤を含む、請求項１に記載の添加剤パッケージ。
【請求項４】
前記界面活性剤成分が、
【化５】
2014237831.tif 000011
（式中、Ｒは、炭素原子８〜２４個を有する飽和もしくは不飽和、置換もしくは非置換の
、場合によって分岐したもしくは環状の炭化水素基であり、Ｒ１およびＲ２は、同一もし
くは異なり、水素または、炭素原子１〜２４個を有する炭化水素鎖から選択される）；
ＩＩ．ジアミンおよびポリアミン
Ｒ−（ＮＨ−Ｒ３）ｘ−ＮＨ２
（式中、Ｒは、上記のＩにおけるものと同一の意味を有し、Ｒ３は、炭素原子１〜６個を
有する直鎖もしくは分岐した炭化水素基を表す）；
【化６】
2014237831.tif 000012
（式中、Ｒは、上記のＩにおけるものと同一の意味を有し、ｘおよびｙは、０、１または
２から独立に選択され、それぞれのＲ４は、ＨまたはＣＨ３から独立に選択される）；
【化７】
2014237831.tif 000013
（式中、ＲおよびＲ３は、上記のＩＩにおけるものと同一の意味を有し、ｘ、ｙおよびｚ
は、０、１または２から独立に選択され、ｘ＋ｙ＋ｚは５以下であり、それぞれのＲ４は
、ＨまたはＣＨ３から独立に選択される）；
【化８】
2014237831.tif 000014
（式中、Ｒ、Ｒ１、Ｒ２およびＲ３は、上記のＩにおけるものと同一の意味を有する）；
ＶＩ．アミドポリアミンおよびイミダゾリン
ＲＣＯ−（ＮＨ−Ｒ３）ｘ−ＮＨ２
（式中、ＲおよびＲ３は、上記の例Ｉにおけるものと同一の意味を有し、ｘ＝１〜１０の
整数である）
から選択される少なくとも１種の界面活性剤を含む、請求項１に記載の添加剤パッケージ
。
【請求項５】
前記界面活性剤成分が、エトキシル化獣脂アミン、脂肪族アミン、脂肪族アミン誘導体
、トール油アミドアミン／イミダゾリン、ビスヘキサメチレントリアミンおよびヘキサメ
チレンジアミンの高級オリゴマー、炭素原子８〜２２個からなる炭化水素鎖を有するアル
キルアミン界面活性剤、ならびにこれらの混合物組合せから選択される、少なくとも１種
のアミンおよびまたは改質アミン界面活性剤を含む、請求項１に記載の添加剤パッケージ
。
【請求項６】
前記界面活性剤成分が、獣脂ｎ−プロピレンジアミン、トリス−エトキシル化獣脂Ｎ−
プロピレンジアミン、イミダゾリンおよびアミドポリエチレンポリアミンの混合物、イミ
ダゾリンおよびアミドアミンの混合物、水素化獣脂プロピレンジアミン、エトキシル化水
素化獣脂プロピレンジアミン、獣脂ジプロピレントリアミン、獣脂トリプロピレンテトラ
アミンおよびこれらの誘導体、ならびにジメチルアミノプロピルアミンとの縮合脂肪酸か
ら得られるアミドから選択される、請求項１に記載の添加剤パッケージ。
【請求項７】
前記アスファルトレオロジー調整成分が、ｉ）少なくとも１種のワックス成分、ｉｉ）
少なくとも１種の樹脂成分、ならびにこれらの混合物および組合せを含む、請求項１に記
載の添加剤パッケージ。
【請求項８】
前記アスファルトレオロジー調整成分が、ｉ）ワックス成分を含み、前記ワックス成分
が、植物、動物、鉱物または石油由来のワックスから選択される、請求項７に記載の添加
剤パッケージ。
【請求項９】
前記ワックス成分が、カルナウバワックス、ミツロウ、石炭からのＭｏｎｔａｎ（商標
）ワックス；石炭、石油もしくはガス由来のフィッシャートロプシュワックス；アミドワ
ックス；脂肪酸および石鹸；脂肪族アルコール、水素化脂肪、脂肪族エステル、およびこ
れらの混合物から選択される、請求項８に記載の添加剤パッケージ。
【請求項１０】
前記ワックス成分が、パラフィンワックス、ポリエチレンワックス、エチレンビスステ
アラミド、ステアリルアミド、ステアリルステアラミド；ステアリン酸アルミニウム、ス
テアリン酸カルシウム、脂肪酸；脂肪族アルコール、水素化脂肪、脂肪族エステルおよび
これらの混合物から選択される、請求項９に記載の添加剤パッケージ。
【請求項１１】
前記ワックスの凝固点が６０℃と１５０℃の間であり、それと共に１３５℃におけるブ
ルックフィールド粘度が１０〜４０ｃＰの範囲である、請求項１０に記載の添加剤パッケ
ージ。
【請求項１２】
前記樹脂成分が、植物由来の樹脂、石油由来の樹脂、またはこれらの混合物を含む、請
求項７に記載の添加剤パッケージ。
【請求項１３】
前記樹脂成分が、トール油ピッチ、パインタールピッチ、トール油ロジン、ロジン酸、
パインロジン、ガムロジン、マレエート化ロジン、フマレート化ロジン；トール油処理も
しくはガムロジンの処理からの樹脂質副生成物；石油樹脂、フェノール性樹脂、およびこ
れらの混合物から選択される、請求項７に記載の添加剤パッケージ。
【請求項１４】
前記樹脂成分が、トール油ピッチ、マレエート化トール油ピッチ、ロジン酸、トール油
ヘッド、天然ゴム、スチレンブタジエンゴム、ポリクロルプレン、クラムラバー、アスフ
ァルテン、Ｇｉｌｓｏｎｉｔｅ（商標）、トリニダッド湖アスファルト；油の脱アスファ
ルトからの副生成物；酸化アスファルト、ＲＯＳＥボトムス、ゼロ針入度アスファルト、
およびこれらの混合物から選択される、請求項１３に記載の添加剤パッケージ。
【請求項１５】
前記樹脂成分が、滴下融点＞６０°Ｆ、および２５℃における針入度＜５０を有する、
請求項７に記載の添加剤パッケージ。
【請求項１６】
道路表面を舗装するための中温化混合アスファルト配合物であって、瀝青および骨材の
混合物と、アスファルトの重量に対して約０．２〜１０重量％の、請求項１に記載の添加
剤パッケージとを含む配合物。
【請求項１７】
前記アスファルトを締め固めるのに要する温度が、従来の加熱混合アスファルトよりも
１５〜６０°Ｆ低い、請求項１６に記載の配合物。
【請求項１８】
前記アスファルトおよび骨材が、ミキサー内で混合され、前記添加剤パッケージが、ａ
）ミキサー中に骨材が導入される前に、前記アスファルトバインダー中にブレンドされ；
またはｂ）ミキサーにアスファルトが導入される前に、骨材もしくは骨材の一部に添加さ
れ；またはｃ）前記ミキサー内でアスファルトが骨材に添加された後で、ミキサーに添加
される、あるいはａ）〜ｃ）の組合せである、請求項１６に記載のアスファルト配合物。
【請求項１９】
中温化混合アスファルトの締固め温度を低下させる方法であって、前記中温化混合アス
ファルトに、締固め温度を低下させる量の、請求項１に記載の添加剤パッケージを添加す
るステップを含む方法。
【請求項２０】
アスファルトの重量に対して約０．２〜１０重量％の、請求項１に記載の添加剤パッケ
ージが、前記中温化混合アスファルトに添加され、前記アスファルトを締め固めるのに要
する温度が、従来の加熱混合アスファルトよりも少なくとも１５〜６０°Ｆ低い、請求項
１９に記載の方法。
【請求項２１】
前記添加剤パッケージが、単一パッケージとして添加される、または前記パッケージの
個別の成分が中温化混合アスファルトに別々に添加される、請求項１６に記載の中温化混
合アスファルト。
【請求項２２】
前記添加剤パッケージが、またはその個別の成分が、中温化混合工程の種々の段階で添
加される、請求項１６に記載の中温化混合アスファルト。
【請求項２３】
前記添加剤パッケージまたはその個別の成分が、加熱混合プラントにおいて骨材中にア
スファルトが導入される前に、アスファルトバインダー中にブレンドされ；ミキサーにア
スファルトが添加される前に、骨材もしくは骨材の一部に添加され、および／または、骨
材にアスファルトを添加した後で、加熱混合プラントにおいてミキサーに添加される、請
求項２２に記載の中温化混合アスファルト。
【発明の詳細な説明】
【技術分野】
【０００１】
本発明は、一般に、通常よりも低い温度でアスファルト混合物の混合、舗設および締固
めを促進し、一方同時に加熱アスファルト混合物もしくは中温化アスファルト混合物の耐
湿性（moisture resistance）性状を著しく改善する、界面活性剤とアスファルト改質剤
との新規な組合せに関する。単一の添加剤パッケージのこの二重効果は、本特許請求され
た発明を、現在の「中温化混合物（Warm Mix）」アスファルト技術から差別化する。また
いくつかの他の中温化混合技術と異なって、本発明では、アスファルトを発泡させるのに
水の使用を必要とせず、それによって締固め温度を低下させる。
【背景技術】
【０００２】
アスファルト混合物は、道路建設および保全に広く使用され、現在使用される大部分の
アスファルト混合物は、加熱混合物（合材）（hot-mix）またはＨＭＡとして一般に知ら
れ、またアスファルトコンクリートとしても知られている加熱方法によって製造される。
これらのアスファルト混合物は、アスファルトバインダーと鉱物質骨材とからなる。使用
される骨材は、天然または加工物のいずれかである。通常は、採掘され、破砕され、別々
の粒度分に分別され、洗浄または他の方法で処理されて、仕上がりＨＭＡの一定の性能特
性に到達している加工骨材が使用される。骨材は、通常、配合設計において指定されたア
スファルト混合物に、所望の耐荷重強度および性状をもたらす種々の粒度の混合物である
。
【０００３】
アスファルト舗装の強度および耐久性は、使用される材料の性状、種々の材料の相互作
用および配合設計などの種々の因子によって決まる。アスファルト舗装の強度および耐久
性を決定する重要な因子の１つもまた、所望の設計密度および空隙率まで締め固められる
混合物の能力によって決まる。適切に締め固められない混合物は、強度が不十分であり、
種々の舗装の難点が生じ易いであろう。舗装の寿命期間にわたって良好な性能を有する混
合物をもたらすのに最適なバインダー含量および骨材上へのアスファルトの良好な接着性
ならびにアスファルトの良好な凝集強度を有しながら、アスファルトによる骨材の適切な
被覆を達成することが重要である。舗装は、いくつかの一般に知られている難点、例えば
永久変形、疲労亀裂、低温亀裂および湿害（moisture damage）などを避けるように設計
されている。
【０００４】
これらの混合物はまた、指定された密度および空隙率％を達成するように設計される。
混合物の温度は、締固めの能力に大きな影響を有する。アスファルト混合物では、予測さ
れる交通負荷および予想される舗装温度に応じて、種々の等級のアスファルトが使用され
る。より高い交通負荷の舗装では、また舗装温度がより高い区域では、より高いＰＧ（性
能等級）のアスファルトが使用される。例えばＰＧ７６−２２アスファルトは、米国南部
の幹線道路に使用され、交通負荷のより低い舗装ではＰＧ６４−２２アスファルトが使用
される。より高いＰＧ等級では、バインダーは通常、ポリマー改質され（ＰＭＡ）、した
がってより粘稠であり、目標設計密度への締固めを助長するため、はるかに高い混合温度
を要する。より高いアスファルト温度の重要な結果の１つは、加熱混合プラントでの、ま
た工事の間のアスファルトフュームの実質的な増加であり、これらは環境ならびに作業員
の健康のための重要問題である。昨今、環境的責務を前進させるためアスファルトフュー
ムを最小限に抑えるという、アスファルト業界の大きな動きがある。
【０００５】
使用される技術によって、混合および締固め温度を低下させるさらなる利点は、加熱混
合物（合材）生産業者のより低い燃料費、より低い排ガス管理コストであり、より低い排
ガス放出は、厳格な大気汚染規制が存在する不達成区域における舗装実施を可能にするで
あろう。中温化混合アスファルトは、工事現場に到着したとき、より低い温度の混合物が
より低い粘性、および作業性を保持するので、より長い運搬距離をも可能にするであろう
。中温化混合アスファルトの舗装は、加熱混合アスファルトと比較してより涼しい気候で
行うことができ、そのため、アスファルトシーズンを広げて、例えば秋遅くまで舗装でき
、かつ春は早期に舗装することができるであろう。より低い温度により、アスファルトの
酸化性硬化も軽減させ、舗装寿命を長くする点で舗装性能を高めるであろう。
【発明の概要】
【発明が解決しようとする課題】
【０００６】
骨材混合、舗設および締固め温度を低下させながら、同時に、設計された舗装の空隙率
および密度を達成し、また許容可能なレベルまでフューム放出を低減させる明確な必要性
が存在する。
【０００７】
湿害も大きな関心事である。アスファルト混合物の湿害は、２つの経路で起こる可能性
がある。第一に水分が、アスファルトに比べて骨材表面へのより大きい親和力を有し、ま
た骨材表面へのアスファルトの化学結合が不足しているので、骨材表面特にシリカ量を多
く含有する骨材表面で水分がアスファルトに置き替わるであろう。これはストリッピング
として知られている。接着性は、アスファルトと骨材の間の化学結合の形成である。第二
に水分が、時間の経過にわたって繰返し荷重のもとでアスファルト内部に入り込み、アス
ファルトの凝集力を低下させる恐れがある。混合物の性状に及ぼすストリッピングおよび
凝集力損失の結果は、水中繰返し荷重による混合物の変形を測定するハンブルグホイール
トラッキング試験、およびＡＳＴＭ  Ｄ４８６７手順などの引張強度比試験によって便利
に評価することができる。
【０００８】
締固めおよび混合温度を低下させるいくつかの方法および製品が市場に導入されつつあ
り、これらは中温化混合技術として知られ、また混合物は中温化混合アスファルトとして
知られる。混合および舗装温度を低下させるため市場に導入されているこれらの技術は、
広く３つの範疇に分類することができる。１つのこのような技術は、Ｓａｓｏｌ  Ｇｍｂ
Ｈ  Ｉｎｔｅｒｎａｔｉｏｎａｌ社により販売促進されＳａｓｏｂｉｔとして知られるフ
ィッシャー−トロプシュワックスなどの製品の添加であり、この製品は、骨材混合物の粘
度を低下させ、それにより混合および締固め温度を低下させる粘性流動改善剤である。プ
ラストマー質材料であるフィッシャー−トロプシュワックスは、アスファルトバインダー
の脆性の問題、およびその結果、ビーム曲げレオメーターにより示される低温亀裂疲労の
問題を欠点とする。この技術は、加熱混合プラントの著しい改修を必要としない。
【０００９】
第二の範疇の処理では、種々の方法によって混合物中にある量の水分を導入する。アス
ファルトまたは混合物の温度が水の沸点よりも高いと、水分は蒸発し、アスファルトの発
泡をもたらし、そのためアスファルトの表面積を著しく増加させる。この発泡方法は、骨
材混合物の粘度を低下させ、そのため低い温度での骨材混合物の製造を助け、それが通常
よりも低い温度での舗装実施を容易にする。Ｅｕｒｏｖｉａ  Ｚｅｏｌｉｔｅ方法は、水
和水の放出による泡の発生によって作用し、こうしてアスファルト内の泡の発生を助ける
。ＭｅａｄＷｅｓｔｖａｃｏ社Ｗａｒｍ  Ｍｉｘ方法は、乳化アスファルトからの水分を
使用して、同様の発泡効果をもたらす。Ｓｈｅｌｌ社ＷＡＭ方法では、水分が骨材加熱混
合工程に直接導入されて、アスファルトの発泡を生じさせる。これらの技術では、加熱混
合プラントへのいくらかの改修を要する。これらの湿分発泡技術についての懸念は、水分
が故意に混合物中に導入されるので、未知の長期間にわたる湿害の影響である。
【００１０】
第三の範疇には、加熱混合プラントの機械設計における変更が存在する方法が含まれ、
それにより通常よりも低い温度での混合物の作製が可能になり、その混合物は、通常より
も低い温度で舗装することができる。
【００１１】
否定的側面では、混合温度が低いほど、骨材の乾燥がより効果的でなくなる恐れがある
。骨材は、骨材貯蔵パイルの貯蔵場所、およびその区域で一般的な湿度／降雨に応じて，
通常種々の量の水分を含有する。水分の存在は、骨材表面へのアスファルトの適切な結合
を妨げ、湿害を招くであろう。これも、混合物中に水分を故意に導入する中温化混合技術
において取り組むことを要する懸念である。
【課題を解決するための手段】
【００１２】
本発明は、アスファルト混合物の性能特性を犠牲にせずに、道路表面を作製すのに使用
される加熱混合アスファルトの混合温度および舗装温度を低下させ、同時に耐湿性抵抗性
を改良するという技術的問題に関する。より具体的には、本発明者らは、界面活性剤とレ
オロジー調整剤との新規な組合せが、アスファルトバインダーと骨材との混合物の粘度を
、その混合物の作製および舗装実施の間、低下させ、それにより最適な設計密度に到達す
るのに要する締固めの手間を軽減することによって、アスファルト混合物の混合、舗設お
よび締固めの容易さを改良することができることを見出している。締固めを助ける界面活
性剤の独特の組合せも、骨材表面へのアスファルトの被覆および接合性を改良することに
よって、接着増進剤として機能している。これらの界面活性剤で改質したアスファルトバ
インダーは、水分に比較してより高い骨材表面への親和力を有し、したがって水分は、骨
材表面でアスファルトを置き換えること、またはストリッピングすることができない。レ
オロジー調整剤はまた、舗装温度においてアスファルトの凝集強度を向上させ、それによ
り混合物の耐湿性性状をさらに改善している。これは、界面活性剤とレオロジー調整剤と
の独特の組合せが、１つで締固め助剤／中温化添加剤および接着増進剤として機能する単
一パッケージとして使用されている、最初の例である。中温化混合物用の他の添加剤およ
び技術と異なって、現発明は、混合物中に故意に水分を導入せず、またビーム曲げレオメ
ーターによって実証されるように、アスファルトの低温性状にどんな悪影響も有しない。
【００１３】
本発明は、１種または複数の界面活性剤成分と１種または複数のレオロジー調整剤の１
種または複数の成分との新規な組合せを含む、アスファルト配合用添加剤パッケージに関
する。アスファルトのレオロジー（粘性）を調節する調整剤は、特に、混合温度および舗
装温度において、アスファルトおよびアスファルト骨材混合物の粘度を低下させる。アス
ファルトの表面張力を低下させ、それにより骨材表面へのアスファルトの濡れ特性を強化
する界面活性剤の能力は、さらに締固めの助けになる。レオロジー調整剤と界面活性剤と
の組合せ効果が、通常よりも低い温度での混合物の締固めを助ける。さらに、本発明の添
加剤パッケージは、骨材表面へのアスファルトの親和力および化学結合をも増進させ、そ
れにより骨材−アスファルト結合の耐水性を高め、その上にアスファルトの凝集強度を向
上させる。
【発明を実施するための形態】
【００１４】
本発明は、道路表面舗装用の瀝青（ビチューメン）またはアスファルト配合物であって
、瀝青および骨材の混合物と、その中に分布される添加剤パッケージとを含む配合物に関
する。
【００１５】
本発明の添加剤パッケージは、界面活性剤成分と、レオロジー調整剤成分とを含む。界
面活性剤成分が、少なくとも１種または複数のアミンもしくは改質アミン界面活性剤を含
み、一方レオロジー調整剤成分が、ｉ）ワックス成分、およびｉｉ）樹脂成分の少なくと
も１種または複数を含むことが好ましい。ワックス成分は、凝固点範囲６０℃〜１５０℃
以上の原油供給源または合成供給源，例えばフィッシャー−トロプシュ供給源またはポリ
エチレンもしくはポリプロピレン供給源など、から由来することができる。
【００１６】
本発明の添加剤パッケージは、アスファルト骨材混合物の粘性を低下させることによっ
て、通常よりも低い温度で混合物を締固める能力に積極的に影響を及ぼし、また、アスフ
ァルトの接着性および凝集性の両方を改善することによって、アスファルトの耐湿性状を
著しく改良する。レオロジー調整剤および界面活性剤の組合せは、ビーム曲げレオメータ
ーによって実証されるように、アスファルトの低温要求条件を何ら損なうものではない。
【００１７】
本発明の文脈において、当業者に知られている任意の加熱混合アスファルト混合物を使
用することができる。例えば、標準的アスファルト摩耗層は、通例約３〜８％の瀝青を含
有し、また、約６．５〜８．５％の瀝青を含有するいわゆるストーンマスチックアスファ
ルトを、両方容易に使用することができる。特許請求される本効果が、通常よりも低い温
度で締固める能力、ならびに湿害を最小にするバインダー接着性および凝集性改良なので
、この概念は、任意の舗装等級アスファルトおよび改質アスファルト、例えば、ポリマー
改質アスファルト、タイヤゴム改質アスファルト、Ｇｉｌｓｏｎｉｔｅまたはトリニダッ
ド湖アスファルトにより改質されたアスファルト、ならびに同様な材料を含む、種々の等
級のＰＧ（性能等級化）アスファルトなど、に適用可能である。
【００１８】
上記において考察したように、本発明の添加剤パッケージは、約１０〜６０重量％のア
ミンもしくは改質アミン界面活性剤と、約２０〜９０重量％のレオロジー調整成分とを含
む。界面活性剤成分が、少なくとも１種のアミンもしくは改質アミン界面活性剤を含み、
一方レオロジー調整剤成分が、ｉ）ワックス成分、およびｉｉ）１種または複数の樹脂成
分の少なくとも１種または複数を含むことが好ましい。あるアスファルト混合物について
、ｉ）〜ｉｉ）群のいずれかに属することができる２種以上のレオロジー調整剤成分の混
合物を使用することができる。他の実施形態において、本発明の添加剤パッケージは、２
０〜６０重量％のアミンもしくは改質アミン界面活性剤と、約３０〜８０重量％の１種ま
たは複数のレオロジー調整成分とを含む。このレオロジー調整成分が、本発明による別個
の種類ｉ）またはｉｉ）からの２種のレオロジー調整成分を含む場合、それらは、２０：
８０〜８０：２０、より好ましくは４０：６０〜６０：４０の比率で、また他の実施形態
においておよそ５０：５０の割合で存在することが好ましい。
【００１９】
それぞれの添加剤パッケージ、およびそれぞれの成分材料、ならびにそれらの性状のよ
り詳細な記述が、これに続く。
【００２０】
界面活性剤成分
本発明の添加剤パッケージの界面活性剤成分は、少なくとも１種のアミンおよび／もし
くは変性アミン界面活性剤またはそれらの混合物を含む。一例において、界面活性剤成分
は、アミン、ジアミン、ポリアミン、エトキシル化アミン、エトキシル化アルキルジアミ
ン、エトキシル化アルキルポリアミン、アミドアミン、アミドポリアミン、イミダゾリン
、および／またはそれらの対応する有機および／もしくは無機塩のいずれか、ならびにそ
れらの混合物および組合せから選択される。本発明の文脈において使用可能なアミンおよ
び／または改質アミン界面活性剤のいくつかの例は、一般に下記の一般式によって示され
る：
【００２１】
【化１】
2014237831.tif 000002
【００２２】
上式において、Ｒは、例えば獣脂脂肪酸もしくは油脂肪酸に由来する、炭素原子８〜２
４個を有する飽和もしくは不飽和、置換もしくは非置換の、場合によって分岐したもしく
は環状の炭化水素基（鎖？／基／部分）である。Ｒ１およびＲ２は、同一もしくは異なる
ことができ、水素または、炭素原子１〜２４個を有する炭化水素基（鎖？）から選択され
る。Ｒ１およびＲ２は、水素またはメチルから選択されることが好ましい。代表的な例は
、水素化獣脂アミン（ＣＡＳ番号６１７８８−４５−２）である。
【００２３】
ＩＩ．ジアミンおよびポリアミン
Ｒ−（ＮＨ−Ｒ３）ｘ−ＮＨ２
（式中、Ｒは、上記のＩにおけるものと同一の意味を有し、Ｒ３は、炭素原子１〜６個を
有する直鎖もしくは分岐した炭化水素基を表す）。一実施形態において、Ｒ３はプロピレ
ン基（−ＣＨ２ＣＨ２ＣＨ２−）であり、ｘは６以下の整数である。代表例（式中、Ｒ＝
獣脂、ｘ＝１およびＲ３＝プロピレン）は、Ｎ−獣脂プロピレンジアミン（ＣＡＳ番号６
１７９１−５５−７）である。
【００２４】
【化２】
2014237831.tif 000003
【００２５】
上式において、Ｒは、上記のＩにおけるものと同一の意味を有し、ｘおよびｙは、０、
１または２から独立に選択され、それぞれのＲ４は、ＨまたはＣＨ３から独立に選択され
る。一実施形態においてｘ＝ｙ＝１である。代表例（式中、Ｒ４＝ＨおよびＲ＝水素化獣
脂アルキル、ｘ＝ｙ＝１）は、Ｎ，Ｎジエタノール水素化獣脂アミン（ＣＡＳ番号９０３
６７−２８−５）である。
【００２６】
【化３】
2014237831.tif 000004
【００２７】
上式において、ＲおよびＲ３は、上記のＩＩにおけるものと同一の意味を有し、ｘ、ｙ
およびｚは、０、１または２から独立に選択され、ｘ＋ｙ＋ｚは５以下であり、それぞれ
のＲ４は、ＨまたはＣＨ３から独立に選択される。一実施形態においてｘ＝ｙ＝ｚ＝１で
ある。代表例（式中、ｘ＝ｙ＝ｚ＝１、Ｒ４＝ＨおよびＲ３＝プロピレン）は、Ｎ，Ｎ，
Ｎ’トリス（２−ヒドロキシエチル）−Ｎ−水素化獣脂−１，３−ジアミノプロパン（Ｃ
ＡＳ番号９０３６７−２５−２）である。
【００２８】
【化４】
2014237831.tif 000005
【００２９】
上式において、Ｒ、Ｒ１、Ｒ２およびＲ３は、上記のＩにおけるものと同一の意味を有
する。代表例は、Ｒ１＝Ｒ２＝メチルおよびＲ３＝プロピレンおよびＲ＝Ｃ８〜Ｃ２２ア
ルキルであるものであり、ＣＡＳ番号８４０８２−４３−９を有する。
【００３０】
ＶＩ．アミドポリアミンおよびイミダゾリン例えば
ＲＣＯ−（ＮＨ−Ｒ３）ｘ−ＮＨ２
（式中、ＲおよびＲ３は、上記の例Ｉにおけるものと同一の意味を有し、ｘ＝１〜１０の
整数である）。この基には、ジエチレントリアミンおよびエチレンジアミンの製造におけ
る副生成物として得られる、環状および置換窒素をも含有できるポリエチレンポリアミン
および関連化合物の錯体混合物との、脂肪酸またはエステルの反応生成物が含まれる。代
表的化合物は、ＣＡＳ番号４０２５９１−９５−１、６８９１０−９３−０、１０３２１
３−０６−３、９５−３８−５を有する。
【００３１】
上掲の生成物は、本発明において、例えばステアリン酸；リン酸または置換されたリン
酸の塩；酢酸、ナフテン酸、ロジン酸などの長鎖脂肪酸の塩を含むがそれらに限定されな
い、それらの塩または有機もしくは無機酸として記述される混合物中に存在することがで
きる。
【００３２】
本発明の添加剤パッケージ中において有用な特定の界面活性剤には、エトキシル化獣脂
アミン、脂肪族アミン、脂肪族アミン誘導体、トール油アミドアミン／イミダゾリン、ビ
スヘキサメチレントリアミンおよびヘキサメチレンジアミンの高級オリゴマー、炭素原子
８〜２２個からなる炭化水素鎖を有する他のアルキルアミン界面活性剤、ならびにこれら
の混合物組合せが含まれるが、それらに限定されない。これらの界面活性剤の特定の例に
は、獣脂ｎ−プロピレンジアミン、トリス−エトキシル化獣脂Ｎ−プロピレンジアミン、
Ｒｅｄｉｃｏｔｅ  Ｃ−４５０（イミダゾリンとアミドポリエチレンポリアミドの混合物
）、Ｗｅｔｆｉｘ  ３１２−イミダゾリンとアミドアミンの混合物（Ａｋｚｏ  Ｎｏｂｅ
ｌ  Ｓｕｒｆａｃｅ  Ｃｈｅｍｉｓｔｒｙ  ＬＬＣ、シカゴ、イリノイ州から入手可能）
が含まれるが、それらに限定されない。本界面活性剤成分は、水素化獣脂プロピレンジア
ミン、エトキシル化水素化獣脂プロピレンジアミン、獣脂ジプロピレントリアミン、獣脂
トリプロピレンテトラアミンおよびこれらの誘導体、ならびにジメチルアミノプロピルア
ミンとの縮合脂肪酸から得られるアミドをも含むことができる。
【００３３】
レオロジー調整成分
本発明の添加剤パッケージのレオロジー調整成分は、ｉ）一般にワックスとして知られ
ている材料を含むことができる、少なくとも１種の炭化水素ポリマー成分、ｉｉ）少なく
とも１種の樹脂成分、ならびにこれらの混合物および組合せを含む。
【００３４】
ｉ）ワックス成分：本発明の文脈において有用に使用することができるワックス調整剤
には、酸化ワックスを含む、植物ワックス（例えばカルナウバワックス）、動物ワックス
（例えばミツロウ）、鉱物ワックス（例えば、石炭からのＭｏｎｔａｎ（商標）ワックス
）；アミドワックス（例えば、エチレンビスステアラミド、ステアリルアミド、ステアリ
ルステアラミド）；ワックス性の脂肪酸および石鹸（例えば、ステアリン酸アルミニウム
、ステアリン酸カルシウム、脂肪酸）；アスファルトを硬化させる能力を有するワックス
性もしくは樹脂性の他の脂肪族材料（脂肪族アルコール、水素化脂肪、脂肪族エステルな
ど）など；プラストマーのポリマー（ポリエチレン、ポリプロピレン、エチルビニルアセ
テート）が含まれるが、それらに限定されない。酸化ワックスを含む、石炭または石油か
らのフィッシャートロプシュワックス（例えばパラフィンワックス、ポリエチレンワック
ス）、ガス由来のフィッシャー−トロプシュワックスも、本発明に従って使用することが
できる。一実施形態において、アスファルト中に導入されるフィッシャー−トロプシュワ
ックスまたはその誘導体の量は、アスファルト／瀝青の０．５重量％未満に保持される。
ワックス成分は、６０℃〜１５０℃以上の凝固点範囲である原油、またはフィッシャー−
トロプシュ法もしくは他の合成ワックス方法、例えばポリエチレンおよびポリプロピレン
ワックスなどから由来することができる。上記の製品は、加熱混合物の温度で基本的にア
スファルト中に可溶であって、均質なバインダーとなり、かつ／または混合物の温度で融
解し、成分が混合物中に分散／溶解するであろう。ワックスおよび樹脂成分は、一般に、
混合温度および締固め温度でアスファルトの粘性および流動性状を改良するように作用し
、舗装温度におけるアスファルトの凝集性状を改良する一方、界面活性剤成分が、アスフ
ァルトの表面張力および被覆能力を低下させ、それによりさらに締固めを助け、同時に骨
材へのアスファルトの接着性を改良するであろう。これらの成分が通常よりも低い温度で
、改良された締固めをもたらすと共に、一方接着および凝集性状の改善により混合物は、
より耐湿害性となる。
【００３５】
一実施形態において、本発明は、触媒（Ｒｅｆ）の存在におけるエチレンの重合に由来
した、ポリエチレンワックスとしても知られる炭化水素ポリマーを使用することが好まし
い。このワックスの凝固点は８０℃と１２０℃の間であり、それと共に１３５℃における
ブルックフィールド粘度が１０〜４０ｃＰの範囲である。
【００３６】
ｉｉ）樹脂成分：第二の型のレオロジー調整成分は、植物の樹脂（トール油ピッチ、パ
インタールピッチ、トール油ロジン、ロジン酸、パインロジン、ガムロジンであり、化学
修飾された樹脂例えばマレエート化もしくはフマレート化ロジンなど、およびトール油処
理もしくはガムロジンの処理からの樹脂質副生成物を含む）、または石油の樹脂（石油樹
脂、フェノール性樹脂）を含む。特に滴下融点＞６０°Ｆ、他の実施形態において＞６０
℃を有する、また２５℃において針入度＜５０を有する樹脂、例えば長鎖および三環式有
機酸およびステロールを含有するトール油ピッチまたは変性トール油ピッチが有用である
。トール油樹脂系調整剤には、粗トール油の蒸留からの、脂肪酸、トール油ヘッドなどの
非樹脂部分も含まれ得、またマレエート化およびフマレート化の結果として、これらの部
分の化学修飾バージョンも含まれ得る。この種類の好ましいレオロジー調整剤には、トー
ル油ピッチ、マレエート化トール油ピッチ、ロジン酸、トール油ヘッドが含まれるが、そ
れらに限定されない。エラストマー（天然ゴム、スチレンブタジエンゴム、ポリクロルプ
レン、再生タイヤからのクラムラバー（crumb rubber）など）特性のポリマー；高軟化点
のアスファルト材料（例えば、アスファルテン、Ｇｉｌｓｏｎｉｔｅ（商標）、トリニダ
ッド湖アスファルト、油の脱アスファルトからの副生成物、酸化アスファルトなど）；Ｒ
ＯＳＥボトムス（残油超臨界抽出物）などのアスファルテン、および他のゼロ針入度アス
ファルトも、単独でまたは組合せてそのいずれかで使用できる。
【００３７】
より広い観点から、本発明は、ポリエチレンワックス、ポリプロピレンワックス、フィ
ッシャー−トロプシュワックス、原油由来ワックス、他の型のワックス、ポリマー、Ｇｉ
ｌｓｏｎｉｔｅまたはトール油系調整剤を含む１種または複数のアスファルトレオロジー
調整剤との、界面活性剤の組合せを企図しており、重要な特徴は、これらの型の成分が組
み合わされて、単一製品となっている点である。
【００３８】
本発明の中温化混合物添加剤は、単一添加剤パッケージ、または前記添加剤パッケージ
の個別の成分として添加することができる。単一パッケージとして添加されるか、または
個別成分として添加されるかにかかわらず、本発明の添加剤は、中温化混合工程の種々の
段階で添加することができる。一実施形態において、本発明の添加剤パッケージは、加熱
混合プラントにおいて骨材中にアスファルトを導入する前に、アスファルトバインダー中
にブレンドすることができ；ミキサーにアスファルトが添加される前に、骨材もしくは骨
材の一部に添加することができ；あるいは、骨材にアスファルトを添加した後に、加熱混
合プラントにおいてミキサーに添加することができる。本発明の添加剤パッケージは、加
熱混合プラントにおいてドラムミキサーなどのミキサー中に添加することが好ましい。ア
スファルトの重量による本添加剤パッケージの用量レベルは、アスファルトバインダーに
対して０．２〜１０重量％の範囲に、好ましくは０．５〜６重量％、またさらに好ましく
は約１〜３重量％の範囲である。
【００３９】
本発明の添加剤パッケージは、現在の技術に優る下記の利点を有する：
（ａ）本発明の添加剤パッケージは、加熱混合物の製造および締固め温度を低下させる
のを助けるだけでなく、同時に混合物の耐湿性性状をも改良する。本発明の添加剤パッケ
ージは、単一パッケージとしての中温化混合物添加剤および接着性増進剤／ストリッピン
グ防止添加剤であり、または前記パッケージの個別成分を別々に添加することができる。
中温化混合物添加剤として、本発明の添加剤パッケージは、骨材表面へのアスファルトの
被覆能力と共に、アスファルトの粘性を低下させ、また流動性状を改善し、それにより、
アスファルト混合物の締固めに要する温度を、本添加剤パッケージを含まないアスファル
ト混合物と比較し１５〜６０°Ｆ低くなるまで低下させる。接着性および凝集性調整剤と
して、本発明の添加剤パッケージは、引張強度比試験およびハンブルグホイールトラッキ
ング試験によって実証されるように、混合物の耐湿性を改良する。
（ｂ）フィッシャー−トロプシュワックスなどの他のワックス系中温化混合物添加剤と
異なって、ビーム曲げレオメーター試験によって実証されるように、アスファルトバイン
ダー脆化の問題、またその結果、低温亀裂疲労の問題を欠点として有しない。
（ｃ）本発明の添加剤パッケージは、融点および物理的特性のために、粉末、パステル
剤もしくはフレーク状自由流動性固体または液体などの物理的形態で配合することが可能
であり、これを、加熱混合物の製造直前にアスファルトバインダー中にブレンドすること
ができ、あるいは上述のように加熱混合物を製造する間の種々の段階においてドラム型乾
燥機に添加できる。
【００４０】
本発明は、ここに下記の非限定的実施例によって例証されるであろう。
【実施例】
【００４１】
締固めまたは高密度化試験
アスファルト混合物としてのＰＧ７６−２２アスファルトおよび花崗岩骨材について、
高密度化試験を行った。そのアスファルト混合物の骨材粒度組成およびアスファルト含量
を、表１に掲げている。
【００４２】
【表１】
2014237831.tif 000006
【００４３】
２００５年６月付けＮＣＡＴ（Ｎａｔｉｏｎａｌ  Ｃｅｎｔｅｒ  ｆｏｒ  Ａｓｐｈａ
ｌｔ  Ｔｅｓｔｉｎｇ）Ｒｅｐｏｒｔにおいて記述される通りに、振動締固め機により、
３０秒の期間高密度化を行い、空隙率％を測定した。３種の異なる締固め温度を使用し、
それぞれの場合に、それぞれの締固め温度よりも３５°Ｆ高い温度で、バインダーとの骨
材混合物を調製した。３種の別々の混合物について、それぞれの３種の締固め温度で評価
を行った：
（ａ）ＰＭＡバインダーＰＧ７６−２２に対し２％のＡＮ００３を配合した中温化混合
配合物。
（ｂ）ＰＭＡバインダーＰＧ７６−２２に対し２％のＡＮ００４を配合した中温化混合
配合物。
（ｃ）対照標準として、中温化混合物添加剤を全く含まないＰＭＡ７６−２２バインダ
ー。
これらの結果を下記の表２に掲げている。
【００４４】
【表２】
2014237831.tif 000007
【００４５】
「ＡＮ００３」は、本発明を例証する混合物であり、下記を含む：
Ｔｏｐｒｅｚ  ＬＭ（Ｃｈｕｓｅｉ社からのトール油由来の樹脂）−１０％、
Ｎ−獣脂プロピレンジアミン  ３７．５％、
フィッシャー−トロプシュワックス  ２１．５％、
ポリエチレンワックス（Ｃｈｕｓｅｉ社から）  ３１．０％。
【００４６】
「ＡＮ００４」は、本発明を例証する混合物であり、下記を含む：
Ｔｏｐｒｅｚ  ＬＭ（Ｃｈｕｓｅｉ社からのトール油由来の樹脂）−２０％、
Ｎ−獣脂プロピレンジアミン  ３７．５％、
ポリエチレンワックス（Ｃｈｕｓｅｉ社から）  ４２．５％。
【００４７】
これらの結果は、ＡＮ００３およびＡＮ００４により、対照標準と比較して３００°Ｆ
、２７０°Ｆおよび２４０°Ｆにおいて、空隙率％が著しく低下すること、かつまた３０
０°Ｆの対照標準と比較して、２７０°Ｆにおいて空隙率％がより低いことを明らかに示
している。ＡＮ００４の場合、２４０°Ｆで得られた空隙率％が３００°Ｆにおける対照
標準と比較し同様である。これらの結果は、３００°Ｆで未改質アスファルトを締固める
よりも３０〜６０°Ｆ低い温度で締固めを行うことができ、かつそれでも、３００°Ｆで
未改質アスファルトを締固めることによって得られる空隙率以下の空隙率％を得ることが
できることを示しており、したがって中温化混合物の本特許請求を実証している。
【００４８】
湿分感受性試験
ハンブルグホイールトラッキング試験により、またＡＳＴＭ  Ｄ４８６７による引張り
強度比試験（修正されたＬｏｔｔｍａｎ  ａｎｄ  Ｒｏｏｔ  Ｔｕｎｎｉｃｌｉｆ試験と
しても一般に知られる）により、アスファルト混合物の湿害を評価することができる。
【００４９】
引張り強度比試験ＡＳＴＭ  Ｄ４８６７：ここに２組の締固めた試験片がある。調湿さ
れる試験片は、様々な手順により水に曝露されて、湿害をシミュレートし、また調湿され
ない試験片は、室温に保持される。次いで間接引張り強度が測定され、調湿強度を未調湿
強度で割ることにより、引張り強度比が得られる。比率０．８以上が通常、許容可能とみ
なされる。結果を表３に掲げている。
【００５０】
【表３】
2014237831.tif 000008
【００５１】
これらの結果は、２種の中温化混合物添加剤（ＡＮ００３およびＡＮ００４）で改質さ
れた混合物について、大抵の指定機関の適格基準である引張り強度比が０．８０を超えて
いることを示す。従来のＮＣＡＴによる中温化混合物試験では一貫して、引張り強度比が
、評価される他の中温化混合技術について問題になり、湿害を軽減するためストリッピン
グ防止剤の添加を必要としていた。
【００５２】
ハンブルグホイールトラッキング試験：この試験方法では、アスファルト混合物の締固
め試料は、水中で繰返しホイールトラッキングサイクルに掛けられる。試料の破壊は、変
形（わだち掘れ）によって示される。ストリッピング変曲点は、そこからわだち掘れ曲線
（サイクル数に対してプロットしたわだち深さ）の勾配に若干の変化がある点である。一
般に許容基準は、ストリッピング変曲点が１０，０００サイクル後に生じるべきであると
いうことである。いくつかの機関は、破壊点として変形１２．５ｍｍを指定している。変
形１２．５ｍｍまでのサイクル数が、混合物の性能の目安である。結果を表４に掲げてい
る。
【００５３】
【表４】
2014237831.tif 000009
【００５４】
これらの結果から、両添加剤についてストリッピング変曲点が１０，０００サイクル後
に生じ、平均わだち掘れ深さが、ＡＮ００３およびＡＮ００４についてそれぞれ５．８９
ｍｍおよび４．２５ｍｍであることを見ることができる。
【００５５】
アスファルトＰＧ等級試験
これらの添加剤が、アスファルトバインダーの性状、特にビーム曲げレオメーター試験
により測定されるアスファルトの低温性状に悪影響を及ぼさないことが極めて重要である
。そのため、２％のＡＮ００３により、また別個にＡＮ００４により改質したＰＧ７６−
２２バインダーを、標準ＰＧ等級分け試験（ＡＡＳＨＴＯ  Ｔ３１５、およびＴ３１３）
に掛けた。結果を表５に掲げている。
【００５６】
【表５】
2014237831.tif 000010
【００５７】
本添加剤を含まない対照ＰＭＡ７６−２２と比較して、ｍ−値（０．３を超えるべきで
ある）およびクリープ剛性（小さいほど良い）によって測定される低温可撓性性状が、本
添加剤により著しく改良される点に注目されたい。
【００５８】
要約すると、これらの中温化混合物添加剤は、締固め試験により実証されるように、混
合および締固め温度を約６０°Ｆ低下させることを助け、また同時にＴＳＲおよびハンブ
ルグホイールトラッキング試験により実証されるように、湿害に耐える混合物をもたらす
ことができる。他のワックス型調節剤と異なって、これらの中温化混合物添加剤は、ｍ−
値およびクリープ剛性ＰＧ等級試験により実証されるように、アスファルトの低温性状に
有害な影響を有しない。
【手続補正書】
【提出日】平成26年7月22日(2014.7.22)
【手続補正１】
【補正対象書類名】特許請求の範囲
【補正対象項目名】全文
【補正方法】変更
【補正の内容】
【特許請求の範囲】
【請求項１】
道路表面を舗装するための中温化混合アスファルト配合物用の添加剤パッケージであって、
前記添加剤パッケージの合計重量に対して、ａ）２０〜６０重量％の界面活性剤成分と、ｂ）３０〜８０重量％のアスファルトレオロジー調整成分とを含み、
前記アスファルトレオロジー調整成分が、少なくとも１種のワックス成分、及び少なくとも１種の樹脂成分を含み、
前記界面活性剤成分が、アミン、ジアミン、ポリアミン、エトキシル化アミン、エトキシル化アルキルジアミン、エトキシル化アルキルポリアミン、アミドアミン、アミドポリアミン、イミダゾリン、これらの対応する有機もしくは無機塩のいずれか、ならびにそれらの混合物からなる群より選択される少なくとも１種の界面活性剤を含み、
前記ワックス成分が、カルナウバワックス、ミツロウ、石炭からのＭｏｎｔａｎ（商標）ワックス；石炭、石油もしくはガス由来のフィッシャートロプシュワックス；アミドワックス；脂肪酸および石鹸；脂肪族アルコール、水素化脂肪、脂肪族エステル、およびこれらの混合物からなる群より選択され、
前記樹脂成分が、トール油ピッチ、パインタールピッチ、トール油ロジン、ロジン酸、パインロジン、ガムロジン、マレエート化ロジン、フマレート化ロジン；トール油処理もしくはガムロジンの処理からの樹脂質副生成物；石油樹脂、フェノール性樹脂、マレエート化トール油ピッチ、トール油ヘッド、天然ゴム、スチレンブタジエンゴム、ポリクロルプレン、クラムラバー、アスファルテン、Ｇｉｌｓｏｎｉｔｅ（商標）（ユインター石）、トリニダッド湖アスファルト；油の脱アスファルトからの副生成物；酸化アスファルト、ゼロ針入度アスファルト、およびこれらの混合物からなる群より選択され、
前記樹脂成分が、滴下融点＞６０°Ｆ（１５．６℃）、および２５℃における針入度＜５０を有する、前記添加剤パッケージ。
【請求項２】
前記界面活性剤成分が、
【化５】
2014237831.tif 000015
（式中、Ｒは、炭素原子８〜２４個を有する飽和もしくは不飽和、置換もしくは非置換の、場合によって分岐したもしくは環状の炭化水素基であり、Ｒ１およびＲ２は、同一もしくは異なり、水素または、炭素原子１〜２４個を有する炭化水素鎖である）；
ＩＩ．ジアミンおよびポリアミン
Ｒ−（ＮＨ−Ｒ３）ｘ−ＮＨ２
（式中、Ｒは、上記におけるものと同一の意味を有し、Ｒ３は、炭素原子１〜６個を有する直鎖もしくは分岐した炭化水素基を表し、ｘは、６以下の整数を表す）；
【化６】
2014237831.tif 000016
（式中、Ｒは、上記におけるものと同一の意味を有し、ｘおよびｙは、０、１または２であり、それぞれのＲ４は、ＨまたはＣＨ３である）；
【化７】
2014237831.tif 000017
（式中、ＲおよびＲ３は、上記におけるものと同一の意味を有し、ｘ、ｙおよびｚは、０、１または２であり、ｘ＋ｙ＋ｚは５以下であり、それぞれのＲ４は、ＨまたはＣＨ３である）；
【化８】
2014237831.tif 000018
（式中、Ｒ、Ｒ１、Ｒ２およびＲ３は、上記におけるものと同一の意味を有する）；
ＶＩ．アミドポリアミンおよびイミダゾリン
ＲＣＯ−（ＮＨ−Ｒ３）ｘ−ＮＨ２
（式中、ＲおよびＲ３は、上記におけるものと同一の意味を有し、ｘ＝１〜１０の整数である）
からなる群より選択される少なくとも１種の界面活性剤を含む、請求項１に記載の添加剤パッケージ。
【請求項３】
前記界面活性剤成分が、エトキシル化獣脂アミン、脂肪族アミン、脂肪族アミン誘導体、トール油アミドアミン／イミダゾリン、ビスヘキサメチレントリアミンおよびヘキサメチレンジアミンの高級オリゴマー、炭素原子８〜２２個からなる炭化水素鎖を有するアルキルアミン界面活性剤、ならびにこれらの混合物からなる群より選択される、少なくとも１種のアミンおよび／または改質アミン界面活性剤を含む、請求項１に記載の添加剤パッケージ。
【請求項４】
前記界面活性剤成分が、獣脂ｎ−プロピレンジアミン、トリス−エトキシル化獣脂Ｎ−プロピレンジアミン、イミダゾリンおよびアミドポリエチレンポリアミンの混合物、イミダゾリンおよびアミドアミンの混合物、水素化獣脂プロピレンジアミン、エトキシル化水素化獣脂プロピレンジアミン、獣脂ジプロピレントリアミン、獣脂トリプロピレンテトラアミンおよびこれらの誘導体、ならびにジメチルアミノプロピルアミンとの縮合脂肪酸から得られるアミドからなる群より選択される、請求項１に記載の添加剤パッケージ。
【請求項５】
前記ワックス成分が、パラフィンワックス、ポリエチレンワックス、エチレンビスステアラミド、ステアリルアミド、ステアリルステアラミド；ステアリン酸アルミニウム、ステアリン酸カルシウム、脂肪酸；脂肪族アルコール、水素化脂肪、脂肪族エステルおよびこれらの混合物からなる群より選択される、請求項１に記載の添加剤パッケージ。
【請求項６】
前記ワックスの凝固点が６０℃と１５０℃の間であり、それと共に１３５℃におけるブルックフィールド粘度が１０〜４０ｃＰの範囲である、請求項５に記載の添加剤パッケージ。
【請求項７】
道路表面を舗装するための中温化混合アスファルト配合物であって、瀝青および骨材の混合物と、アスファルトの重量に対して０．２〜１０重量％の請求項１に記載の添加剤パッケージと、を含む中温化混合アスファルト配合物。
【請求項８】
前記アスファルトを締め固めるのに要する温度が、従来の加熱混合アスファルトよりも１５〜６０°Ｆ（−９．４〜１５．６℃）低い、請求項７に記載の中温化混合アスファルト配合物。
【請求項９】
前記アスファルトおよび骨材が、ミキサー内で混合され、前記添加剤パッケージが、ａ）ミキサー中に骨材が導入される前に、前記アスファルトバインダー中にブレンドされ；またはｂ）ミキサーにアスファルトが導入される前に、骨材もしくは骨材の一部に添加され；またはｃ）前記ミキサー内でアスファルトが骨材に添加された後で、ミキサーに添加される、あるいはａ）〜ｃ）の組合せである、請求項７に記載の中温化混合アスファルト配合物。
【請求項１０】
前記添加剤パッケージが、単一パッケージとして添加される、または前記パッケージの個別の成分が中温化混合アスファルトに別々に添加される、請求項７に記載の中温化混合アスファルト配合物。
【請求項１１】
前記添加剤パッケージが、またはその個別の成分が、中温化混合工程の種々の段階で添加される、請求項７に記載の中温化混合アスファルト配合物。
【請求項１２】
前記添加剤パッケージまたはその個別の成分が、加熱混合プラントにおいて骨材中にアスファルトが導入される前に、アスファルトバインダー中にブレンドされ；ミキサーにアスファルトが添加される前に、骨材もしくは骨材の一部に添加され、および／または、骨材にアスファルトを添加した後で、加熱混合プラントにおいてミキサーに添加される、請求項１１に記載の中温化混合アスファルト配合物。
【請求項１３】
中温化混合アスファルトの締固め温度を低下させる方法であって、前記中温化混合アスファルトに、締固め温度を低下させる量の請求項１に記載の添加剤パッケージを添加するステップを含む方法。
【請求項１４】
アスファルトの重量に対して０．２〜１０重量％の請求項１に記載の添加剤パッケージが、前記中温化混合アスファルトに添加され、前記アスファルトを締め固めるのに要する温度が、従来の加熱混合アスファルトよりも少なくとも１５〜６０°Ｆ（−９．４〜１５．６℃）低い、請求項１３に記載の方法。